(57)【特許請求の範囲】
【請求項１】
着色剤、重合性化合物、光重合開始剤、及び、耐摩擦剤を含む活性エネルギー線硬化型インキ組成物であって、
前記耐摩擦剤が、２５℃での動粘度が１０，０００〜２００，０００ｍｍ2／Ｓである
液状のポリオレフィン化合物を含み、
前記液状のポリオレフィン化合物が、液状のポリブテン化合物、及び／又は、液状の水素化ポリブタジエン化合物であり、
前記液状のポリオレフィン化合物の含有量が、活性エネルギー線硬化型インキ組成物の全質量に対して、０．１〜３質量％である活性エネルギー線硬化型インキ組成物。
【請求項２】
前記耐摩擦剤が、さらに、２５℃で固形のワックスを活性エネルギー線硬化型インキ組成物の全質量に対して、０．５〜５質量％含む、請求項１に記載の活性エネルギー線硬化型インキ組成物。
【請求項３】
前記２５℃で固形のワックスが、融点が８０℃以上であり、かつ、平均粒子径が１〜２０μｍである、請求項２に記載の活性エネルギー線硬化型インキ組成物。
【請求項４】
前記重合性化合物の平均ＬｏｇＰ値が３．４以上である、請求項１〜３いずれか１項に記載の活性エネルギー線硬化型インキ組成物。
【請求項５】
インキ組成物の平均重合性不飽和結合当量が６０〜８０である、請求項１〜４いずれか１項に記載の活性エネルギー線硬化型インキ組成物。
【請求項６】
さらに、脂肪酸エステル化合物を、活性エネルギー線硬化型インキ組成物の全質量に対して、０．５〜５質量％含む、請求項１〜５いずれか１項に記載の活性エネルギー線硬化型インキ組成物。
【請求項７】
基材に請求項１〜６いずれか１項に記載の活性エネルギー線硬化型インキ組成物を印刷し、活性エネルギー線で硬化させた印刷物。
【発明の詳細な説明】
【技術分野】
【０００１】
本発明は、硬化塗膜が優れた耐摩擦性、光沢を有する活性エネルギー線硬化型インキ組成物であって、印刷機のブランケットの膨潤を抑制することで優れた印刷適性を有し、かつ、後加工適性にも優れた活性エネルギー線硬化型インキ組成物、並びに、これを用いた印刷物に関するものである。
【背景技術】
【０００２】
近年、速乾性や、印刷後のすぐに後加工へ移ることができるという作業性の適性などの観点から、油性インキに代わり活性エネルギー線硬化型インキの需要が拡大しており、油性インキと同等のインキ塗膜の耐摩擦性、光沢が要求されている。さらに、活性エネルギー線硬化型インキは、油性インキと比較して低分子量の化合物を配合するため、印刷機のブランケットを膨潤させ、印刷品質が悪化するという課題があり、油性インキと同等の印刷適性が要求されている。
【０００３】
高い耐摩擦性を得る方法として、例えば、特許文献１（特開２００３−２２１５３６号公報）には、常温で固体、かつ、融点が乾燥工程における最高紙面温度より低いワックスを含有するヒートセット型平版オフセットインキ組成物が開示されている。
【０００４】
また、例えば、特許文献２（特開２０１５−１９６７６５号公報）には、エポキシアクリレートと、２〜４官能の（メタ）アクリレートモノマー、開始剤と、ポリオキシアルキレン基を有するジメチルシリコン化合物とを含有する活性エネルギー線硬化型コーティングワニスが開示されている。
【０００５】
また、例えば、特許文献３（特開２０１４−１９３９７８号公報）には、数平均分子量が３２０以上１，０００以下であり、２５℃にて液体であるパラフィンもしくはポリオレフィンを含有する活性エネルギー線硬化型組成物が開示さている。
【０００６】
また、例えば、特許文献４（特開２０１６−１０４８３１号公報）には、２５℃において液体で、粘度が３００〜４，０００ｍＰａ・Ｓの炭化水素ワックスを０．１〜５重量％含有する活性エネルギー線硬化型組成物が開示されている。
【０００７】
しかしながら、上記特許文献１のように、常温で固体のワックスを使用することで、塗膜の耐摩擦性はある程度は向上するが十分ではなく、耐摩擦性をさらに向上させるために添加量を増やすと塗膜の光沢が低下し、印刷中に固体のワックスが、印刷機のロール、版やブランケット上に蓄積し印刷不良を起こすといった課題があった。また、上記特許文献２のように、ジメチルシリコン化合物を使用することで、高い耐摩擦性は得られるが、印刷後に行われる箔押しなどの後加工適性が低下するといった課題があった。また、上記特許文献３のように、数平均分子量が３２０以上１，０００以下の液体のパラフィンもしくはポリオレフィンを使用することで、塗膜の耐摩擦性は向上するが、印刷機のブランケットを膨潤させ、印刷品質が悪化するという課題があった。同様に、上記特許文献４も、印刷機のブランケットを膨潤させ、印刷品質が悪化するという課題があった。
【先行技術文献】
【特許文献】
【０００８】
【特許文献１】特開２００３−２２１５３６号公報
【特許文献２】特開２０１５−１９６７６５号公報
【特許文献３】特開２０１４−１９３９７８号公報
【特許文献４】特開２０１６−１０４８３１号公報
【発明の概要】
【発明が解決しようとする課題】
【０００９】
本発明の課題は、硬化塗膜が優れた耐摩擦性、光沢を有し、印刷機のブランケットの膨潤を抑制することで優れた印刷適性を有し、かつ後加工適性にも優れた活性エネルギー線硬化型インキ組成物、並びに、これを用いた印刷物を提供することである。
【課題を解決するための手段】
【００１０】
本発明者らは、上記課題を解決すべく鋭意検討を重ねた結果、以下に示す活性エネルギー線硬化型インキ組成物、並びにこれを用いた印刷物により、上記課題を解決できることを見出し、本発明を完成するに至った。
【００１１】
すなわち、本発明は、着色剤、重合性化合物、光重合開始剤、及び、耐摩擦剤を含む活性エネルギー線硬化型インキ組成物であって、
前記耐摩擦剤が、２５℃での動粘度が１０，０００〜２００，０００ｍｍ2／Ｓである
液状のポリオレフィン化合物を含み、
前記液状のポリオレフィン化合物が、液状のポリブテン化合物、及び／又は、液状の水素化ポリブタジエン化合物であり、
前記液状のポリオレフィン化合物の含有量が、活性エネルギー線硬化型インキ組成物の全質量に対して、０．１〜３質量％である活性エネルギー線硬化型インキ組成物に関する。
【００１３】
また、本発明は、前記耐摩擦剤が、さらに、２５℃で固形のワックスを活性エネルギー線硬化型インキ組成物の全質量に対して、０．５〜５質量％含む、上記活性エネルギー線硬化型インキ組成物に関する。
【００１４】
また、本発明は、前記２５℃で固形のワックスが、融点が８０℃以上であり、かつ、平均粒径が１〜２０μｍである、上記活性エネルギー線硬化型インキ組成物に関する。
【００１６】
また、本発明は、前記重合性化合物の平均ＬｏｇＰ値が３．４以上である、上記活性エネルギー線硬化型インキ組成物に関する。
【００１７】
また、本発明は、平均重合性不飽和結合当量が６０〜８０である、上記活性エネルギー線硬化型インキ組成物に関する。
【００１８】
また、本発明は、さらに、脂肪酸エステル化合物を、活性エネルギー線硬化型インキ組成物の全質量に対して、０．５〜５質量％含む、上記活性エネルギー線硬化型インキ組成物に関する。
【００１９】
また、本発明は、基材に上記活性エネルギー線硬化型インキ組成物を印刷し、活性エネルギー線で硬化させた印刷物に関する。
【発明の効果】
【００２０】
本発明によって、硬化塗膜が優れた耐摩擦性、光沢を有し、印刷機のブランケットの膨潤を抑制することで優れた印刷適性を有し、かつ後加工適性にも優れた活性エネルギー線硬化型インキ組成物、並びにこれを用いた印刷物を提供することができた。
【発明を実施するための形態】
【００２１】
以下、本発明を詳細に説明する。なお、本発明は、以下の実施形態に制限されるものではなく、その趣旨の範囲内で種々変形して実施することができる。また、特にことわりのない限り、「部」とは「質量部」、「％」とは「質量％」を表す。
【００２２】
＜活性エネルギー線硬化型インキ組成物＞
本発明の活性エネルギー線硬化型インキ組成物は、着色剤、重合性化合物、光重合開始剤、及び、耐摩擦剤を含む活性エネルギー線硬化型インキ組成物であって、前記耐摩擦剤が、２５℃での動粘度が１０，０００〜２００，０００ｍｍ2／Ｓの液状ポリオレフィンワックスを含むことを特徴とする。
【００２３】
以下、本実施形態の活性エネルギー線硬化型インキ組成物（以下、単に「インキ」とも称する）に含まれるか、又は含まれ得る成分を説明する。
【００２４】
［着色剤］
本発明における活性エネルギー線硬化型インキ組成物は、着色剤を含有する。着色剤としては、顔料及び染料のうち少なくとも一方を用いることができる。耐光性の観点から、顔料が好ましい。
本発明に用いることができる顔料としては、特に制限はなく、公知の顔料を用いることができる。顔料は、無機顔料及び有機顔料のいずれも用いることができる。
【００２５】
上記無機顔料としては、ファーネスブラック、ランプブラック、アセチレンブラック、チャネルブラックなどのカーボンブラック類、酸化鉄、酸化チタンなどが挙げられる
【００２６】
上記有機顔料としては、β−ナフトール系、β−オキシナフトエ酸系、β−オキシナフトエ酸系アニリド系、アセト酢酸アニリド系、ピラゾロン系等の溶性アゾ顔料； β−ナフトール系、β−オキシナフトエ酸系アニリド系、アセト酢酸アニリド系モノアゾ、アセト酢酸アニリド系ジスアゾ、ピラゾロン系などの不溶性アゾ顔料；銅フタロシアニンブルー、ハロゲン化（例えば、塩素化又は臭素化）銅フタロシアニンブルー、スルホン化銅フタロシアニンブルー、金属フリーフタロシアニン等のフタロシアニン系顔料；キナクリドン系、ジオキサジン系、スレン系（ピラントロン、アントアントロン、インダントロン、アントラピリミジン、フラバントロン、チオインジゴ系、アントラキノン系、ペリノン系、ペリレン系など）、イソインドリノン系、金属錯体系、キノフタロン系、ジケトピロロピロール系等の多環式顔料及び複素環式顔料などが挙げられる。
【００２７】
更に詳しくは、Ｃ．Ｉ．カラーインデックスで示すと、黒顔料としては、Ｃ．Ｉ．Ｐｉｇｍｅｎｔ  Ｂｌａｃｋ  １、６、７、９、１０、１１、２８、２６、３１などが挙げられる。
【００２８】
白顔料としては、Ｃ．Ｉ．Ｐｉｇｍｅｎｔ  Ｗｈｉｔｅ  ５、６、７、１２、２８などが挙げられる。
【００２９】
黄顔料としては、Ｃ．Ｉ．Ｐｉｇｍｅｎｔ  Ｙｅｌｌｏｗ  １、２、３、１２、１３、１４、１６、１７、１８、２４、７３、７４、７５、８３、９３、９５、９７、９８、１００、１０８、１０９、１１０、１１４、１２０、１２８、１２９、１３８、１３９、１７４、１５０、１５１、１５４、１５５、１６７、１８０、１８５、２１３などが挙げられる。
【００３０】
青又はシアン顔料としては、Ｃ．Ｉ．Ｐｉｇｍｅｎｔ  Ｂｌｕｅ  １、２、１４、１５、１５：１、１５：２、１５：３、１５：４、６０、６２などが挙げられる。
【００３１】
赤又は紅顔料としては、Ｃ．Ｉ．Ｐｉｇｍｅｎｔ  ＲＥＤ  １、３、５、１９、２１、２２、３１、３８、４２、４３、４８：１、４８：２、４８：３、４８：４、４８：５、４９：１、５０、５２、５３：１、５７：１、５７：２、５８：４、６３：１、８１、８１：１、８１：２、８１：３、８１：４、８３、９０、１０４、１０８、１１２、１１４、１２２、１４４、１４６、１４８、１４９、１５０、１６６、１６８、１６９、１７０、１７２、１７３、１７６、１７７、１７８、１８４、１８５、１８７、１９３、２０２、２０９、２１４、２４２、２５４、２５５、２６４、２６６、２６９、Ｃ．Ｉ．Ｐｉｇｍｅｎｔ  Ｖｉｏｌｅｔ  １９などが挙げられる。
【００３２】
緑顔料としては、Ｃ．Ｉ．Ｐｉｇｍｅｎｔ  Ｇｒｅｅｎ  １、２、３、４、７、８、１０、１５、１７、２６、３６、４５、５０などが挙げられる。
【００３３】
紫顔料としては、Ｃ．Ｉ．Ｐｉｇｍｅｎｔ  Ｖｉｏｌｅｔ  １、２、３、４、５：１、１２、１３、１５、１６、１７、１９、２３、２５、２９、３１、３２、３６、３７、３９、４２などが挙げられる。
オレンジ顔料としては、Ｃ．Ｉ．Ｐｉｇｍｅｎｔ  Ｏｒａｎｇｅ  １３、１６、２０、３４、３６、３８、３９、４３、５１、６１、６３、６４、７４などが挙げられる。
【００３４】
本発明において、上記顔料は、１種単独で用いてもよく、２種以上組み合わせて用いてもよい。
【００３５】
本発明において、上記顔料は、印刷紙面上に目的の濃度が再現可能であれば任意の含有量で使用することが可能であり、インキの全質量に対して５〜３０質量％であることが好ましく、より好ましくは１０〜２５質量％である。
【００３６】
［重合性化合物］
本明細書において、「（メタ）アクリロイル」、「（メタ）アクリル酸」、「（メタ）アクリレート」、及び「（メタ）アクリロイルオキシ」といった記載は、特に説明がない限り、それぞれ、「アクリロイル及び／又はメタクリロイル」、「アクリル酸及び／又はメタクリル酸」、「アクリレート及び／又はメタクリレート」、及び「アクリロイルオキシ及び／又はメタクリロイルオキシ」を意味する。また、「ＰＯ」は「プロピレンオキサイド」を、「ＥＯ」は「エチレンオキサイド」を表す。
【００３７】
本発明の活性エネルギー線硬化型インキ組成物は、重合性化合物を含む。本発明に用いることができる重合性化合物としては、重合性基として分子内にエチレン性不飽和結合を１つ以上有する化合物であれば、特に限定されず、モノマー、オリゴマー、ポリマーのいずれの形態も包含する。
本発明において、重合性化合物は、１種単独でもよいし、２種以上を組み合わせてもよい。
【００３８】
本発明において、重合性化合物の含有量は、インキの全質量に対して、４０〜８０質量％であることが好ましく、４５〜７０質量％であることがより好ましい。
【００３９】
（モノマー）
本発明は、重合性化合物として、モノマーを含むことが好ましい。本発明において、「モノマー」とは、オリゴマーやポリマーを構成するための最小構成単位の化合物を意味する。モノマーは、分子内に（メタ）アクリロイル基、アリル基、ビニル基、ビニルエーテル基から選ばれる重合性基を有する化合物が好ましい。中でも、硬化性の観点から、重合性基として、（メタ）アクリロイル基を有する化合物である（メタ）アクリレートモノマーがより好ましい。
具体的には、２−エチルヘキシル（メタ）アクリレート、２−ヒドロキシエチル（メタ）アクリレート、２−ヒドロキシプロピル（メタ）アクリレート、β−カルボキシルエチル（メタ）アクリレート、４−ｔｅｒｔ−ブチルシクロヘキノール（メタ）アクリレート、テトラヒドロフルフリルアクリレート、アルコキシ化テトラヒドロフルフリルアクリレート、カプロラクトン（メタ）アクリレート、ラウリル（メタ）アクリレート、ステアリル（メタ）アクリレート、イソアミル（メタ）アクリレート、２−フェノキシエチル（メタ）アクリレート、イソデシル（メタ）アクリレート、３，３，５−トリメチルシクロヘキサノール（メタ）アクリレート、シクロヘキシル（メタ）アクリレート、イソボルニル（メタ）アクリレート、ノルボルニル（メタ）アクリレート、ジシクロペンタニル（メタ）アクリレート、ジシクロペンテニル（オキシエチル）（メタ）アクリレート、１，４−シクロヘキサンジメタノール（メタ）アクリレート、環状トリメチロールプロパンフォルマル（メタ）アクリレート、ベンジル（メタ）アクリレート、ＥＯ変性（２）ノニルフェノールアクリレート、２−メチル−２−エチル−１、３−ジオキソラン−４−イル）メチルアクリレート、アクリロイルモルフォリンなどの分子内に（メタ）アクリロイル基を１つ有する単官能（メタ）アクリレートモノマーや、
Ｎ−ビニルカルバゾール、１−ビニルイミダゾール、Ｎ−ビニル−２−ピロリドン、Ｎ−ビニルカプロラクタム、Ｎ−ビニルホルムアミドなどの分子内にビニル基を１つ有する単官能ビニルモノマー、
１，３−ブチレングリコールジ（メタ）アクリレート、１，４−ブタンジオールジ（メタ）アクリレート、３−メチル−１，５−ペンタンジオールジ（メタ）アクリレート、１，６−ヘキサンジオールジ（メタ）アクリレート、１，９−ノナンジオールジ（メタ）アクリレート、１，１０−デカンジオールジ（メタ）アクリレート、１，２−ドデカンジオールジ（メタ）アクリレート、ネオペンチルグリコールジ（メタ）アクリレート、ポリエチレングリコール（２００）ジ（メタ）アクリレート、ポリエチレングリコール（３００）ジ（メタ）アクリレート、ポリエチレングリコール（４００）ジ（メタ）アクリレート、ポリエチレングリコール（６００）ジ（メタ）アクリレート、ヒドロキシピバリン酸ネオペンチルグリコールジ（メタ）アクリレート、ジプロピレングリコールジ（メタ）アクリレート、トリプロピレングリコールジ（メタ）アクリレート、ＥＯ変性（２）１，６−ヘキサンジオールジ（メタ）アクリレート、ＰＯ変性（２）ネオペンチルグリコールジ（メタ）アクリレート、（ネオペンチルグリコール変性）トリメチロールプロパンジ（メタ）アクリレート、ジメチロールトリシクロデカンジ（メタ）アクリレート、ＥＯ変性（４）ビスフェノールＡジ（メタ）アクリレート、ＰＯ変性（４）ビスフェノールＡジ（メタ）アクリレート、シクロヘキサンジメタノールジ（メタ）アクリレート、ジメチロール-トリシクロデカンジ（メタ）アクリレート、ジシクロペンタニルジ（メタ）アクリレートなどの分子内に（メタ）アクリロイル基を２つ有する２官能（メタ）アクリレートモノマー、
トリメチロールプロパントリ（メタ）アクリレート、ＥＯ変性（３）トリメチロールプロパントリ（メタ）アクリレート、ＥＯ変性（６）トリメチロールプロパントリ（メタ）アクリレート、ＰＯ変性（３）トリメチロールプロパントリ（メタ）アクリレート、ε−カプロラクトン変性トリス−（２−アクリロキシエチル）イソシアヌレート、エトキシ化イソシアヌル酸トリ（メタ）アクリレート、トリス（２−ヒドロキシエチル）イソシアヌレートトリ（メタ）アクリレート、ペンタエリスリトールトリ（メタ）アクリレートなどの分子内に（メタ）アクリロイル基を３つ有する３官能（メタ）アクリレートモノマー、
ペンタエリスリトールテトラ（メタ）アクリレート、ＥＯ変性（４）ペンタエリスリトールテトラ（メタ）アクリレート、ジトリメチロールプロパンテトラ（メタ）アクリレートなどの分子内にアクリロイル基を４つ有する４官能（メタ）アクリレートモノマー、
ジペンタエリスリトールペンタ（メタ）アクリレートなどの分子内に（メタ）アクリロイル基を５つ有する５官能（メタ）アクリレートモノマー、
ジペンタエリスリトールヘキサ（メタ）アクリレートなどの分子内に（メタ）アクリロイル基を６つ有する６官能（メタ）アクリレートモノマー、などが挙げられる。
【００４０】
さらに、光沢の観点から、インキに含まれる重合性化合物の平均ＬｏｇＰ値が３．４以上を満たすように重合性化合物を配合することが好ましい。平均ＬｏｇＰ値が上記の下限値以上であると、硬化塗膜の光沢が優れたものになる。
【００４１】
ここで、本明細書における「ＬｏｇＰ値」は、１−オクタノール／水の分配係数の対数値であり、一般に有機化合物の親水性／疎水性の相対的評価に用いられる数値である。ＬｏｇＰ値は、Ｊ．Ｃｈｅｍ．Ｉｎｆ．Ｃｏｍｐｕｔ．Ｓｃｉ．１９８７，２７，２１−３５に記載の方法によって求められる。また、市販のソフトであるＣｈｅｍＤｒａｗで計算することができる。
【００４２】
なお、本発明における平均ＬｏｇＰ値は、下記式（１）ようにして求めることができる。
平均ＬｏｇＰ値＝（重合性化合物ＡのＬｏｇＰ値×重合性化合物Ａの重合性化合物全量中の含有率＋重合性化合物ＢのＬｏｇＰ値×重合性化合物Ｂの重合性化合物全量中の含有率＋・・・＋重合性化合物ｎのＬｏｇＰ値×重合性化合物ｎの重合性化合物全量中の含有率）  ・・・（１）
式（１）は、インキがｎ種類の重合性化合物を含むと仮定したときの式であり、ｎは１以上の整数である。「含有率」は重合性化合物の全質量に対する質量％を表す。
【００４３】
さらに、硬化性の観点から、インキの平均重合性不飽和結合当量が、６０〜８０を満たすように重合性化合物を配合することが好ましい。平均重合性不飽和結合当量が、上記の下限値以上であると、硬化塗膜の光沢が優れたものになる。また、平均重合性不飽和結合当量が、上記の上限値以下であると、硬化性が優れたものになる。
【００４４】
なお、発明におけるインキの平均重合性不飽和二重結合当量は、以下のようにして求めることができる。まず、インキに含まれる重合性化合物ごとに、重合性化合物の分子中に含まれる重合性不飽和二重結合当量を、下記式（２）により求める。
重合性化合物の重合性不飽和二重結合当量＝重合性化合物の分子量／重合性化合物の分子中に含まれる重合性不飽和結合数  ・・・（２）
【００４５】
次に、インキの平均重合性不飽和二重結合当量を、下記式（３）により求める。
インキの平均重合性不飽和二重結合当量＝（重合性化合物Ａの重合性不飽和二重結合当量×重合性化合物Ａのインキ中の含有率＋重合性化合物Ｂの重合性不飽和二重結合当量×重合性化合物Ｂのインキ中の含有率＋・・・＋重合性化合物ｎの重合性不飽和二重結合当量×重合性化合物ｎのインキ中の含有率）  ・・・（３）
式（３）は、インキがｎ種類の重合性化合物を含むと仮定したときの式であり、ｎは１以上の整数である。「含有率」はインキ組成物の全質量に対する質量％を表す。
【００４６】
中でも、重合性化合物として、硬化性の観点から、３官能〜６官能の（メタ）アクリレートモノマーを含むことが好ましい。
【００４７】
３〜６官能の（メタ）アクリレートモノマーの含有量の合計は、重合性化合物の全質量に対して、７０質量％以上であることが好ましく、８０質量％以上であることがより好ましく、９０質量％以上であることが特に好ましい。
【００４８】
単官能（メタ）アクリレートモノマーを含む場合は、硬化性の観点から、活性エネルギー線硬化型インキの全質量に対して、１０質量％以下であることが好ましく、５質量％以下であることがより好ましい。
【００４９】
具体的には、ジトリメチロールプロパンテトラアクリレート（ＬｏｇＰ値：４．２２、重合性不飽和二重結合当量：１１６．５）を、３官能〜６官能の（メタ）アクリレートモノマーの全質量に対して、１５〜８０質量％を含むことが硬化塗膜の光沢が優れたものとなることから好ましく、２０〜７０質量％を含むことがより好ましい。
【００５０】
さらに、ＥＯ変性（３）トリメチロールプロパントリアクリレート（ＬｏｇＰ値：３．２０、重合性不飽和二重結合当量：１４２．７）、及び、ジペンタエリスリトールヘキサアクリレート（ＬｏｇＰ値：３．０６、重合性不飽和二重結合当量：９６．３）からなる群より選ばれる１つ以上を、平均ＬｏｇＰ値が３．４以上となる範囲で含むことが好ましい。ＥＯ変性（３）トリメチロールプロパントリアクリレートを用いることでインキ粘度の調整が容易になり、ジペンタエリスリトールヘキサアクリレートを用いることで硬化性が優れたものとなる。
【００５１】
（オリゴマー）
本発明は、重合性化合物として、オリゴマーを含んでもよい。本発明において、「オリゴマー」とは、２個〜１００個のモノマーに基づく構成単位を有する重合体である。
【００５２】
オリゴマーは、分子内に重合性基として（メタ）アクリロイル基を有する化合物であることが好ましく、その場合の（メタ）アクリロイル基の数は、柔軟性の観点から、１分子あたり１〜６であることが好ましく、２〜４であることがより好ましい。
【００５３】
オリゴマーの重量平均分子量は、４００〜１０，０００が好ましく、５００〜５，０００がより好ましい。ここで、「重量平均分子量」は、一般的なゲルパーミエーションクロマトグラフィー（以下、ＧＰＣ）によりスチレン換算分子量として求めることができる。
【００５４】
オリゴマーとしては、例えば、脂肪族ウレタンアクリレートオリゴマー、芳香族ウレタンアクリレートオリゴマーなどのウレタンアクリレートオリゴマー、アクリルエステルオリゴマー、ポリエステルアクリレートオリゴマー、エポキシアクリレートオリゴマーなどが挙げられる。オリゴマーは、１種単独で用いてもよいし、２種以上を組み合わせてもよい。
【００５５】
［光重合開始剤］
本発明の活性エネルギー線硬化型インキ組成物は、光重合開始剤を含む。本発明に用いることができる光重合開始剤としては、特に制限はなく、公知の光重合開始剤を用いることができる。具体例としては、ベンゾフェノン系化合物、ジアルコキシアセトフェノン系化合物、α−ヒドロキシアルキルフェノン系化合物、α−アミノアルキルフェノン系化合物、アシルフォスフィンオキサイド系化合物、チオキサントン系化合物などが挙げられる。
また、光重合開始剤は、１種単独で用いてもよく、２種以上を組み合わせて用いてもよい。
【００５６】
上記ベンゾフェノン系化合物としては、ベンゾフェノン、４−メチルベンゾフェノン、４−フェニルベンゾフェノン、４，４'−ビス（ジエチルアミノ）ベンゾフェノン、４，４'−ビス（ジメチルアミノ）ベンゾフェノン、［４−（メチルフェニルチオ）フェニル］−フェニルメタノンなどが挙げられる。
【００５７】
上記ジアルコキシアセトフェノン系化合物としては、２，２−ジメトキシ−２−フェニルアセトフェノン、ジメトキシアセトフェノン、ジエトキシアセトフェノンなどが挙げられる。
【００５８】
上記α−ヒドロキシアルキルフェノン系化合物としては、１−ヒドロキシ−シクロヘキシルフェニルケトン、２−ヒドロキシ−２−メチル−１−フェニル−プロパン−１−オン、１−［４−（２−ヒドロキシメトキシ）−フェニル］−２−ヒドロキシ−２−メチル−１−プロパン−１−オン、２−ヒドロキシ−１−｛４−［４−（２−ヒドロキシ−２−メチル−プロピオニル）−ベンジル］フェニル｝−２−メチル−プロパン−１−オンなどが挙げられる。
【００５９】
上記α−アミノアルキルフェノン系化合物としては、２−メチル−１−［４−（メトキシチオ）−フェニル］−２−モルフォリノプロパン−１−オン、２−ベンジル−２−ジメチルアミノ−１−（４−モルフォリノフェニル）−ブタノン−１、２−（ジメチルアミノ）−２−［（４−メチルフェニル）メチル］−１−［４−（４−モルフォリニル）フェニル］−１−ブタノンなどが挙げられる。
【００６０】
上記のアシルフォスフィンオキサイド系化合物としては、ジフェニルアシルフェニルフォスフィンオキサイド、２，４，６−トリメチルベンゾイル−ジフェニルフォスフィンオキサイド、ビス（２，４，６−トリメチルベンゾイル）−フェニルフォスフィンオキサイドなどが挙げられる。
【００６１】
上記チオキサントン系化合物としては、２−イソプロピルチオキサントン、２，４−ジメチルチオキサントン、２，４−ジエチルチオキサントンなどが挙げられる。
【００６２】
前記光重合開始剤の含有量は、インキの全質量に対して、１〜２０質量％であることが好ましく、５〜１５質量％であることがより好ましい。
【００６３】
［耐摩擦剤］
（液状のポリオレフィン化合物）
本発明の活性エネルギー線硬化型インキ組成物は、耐摩擦剤として、２５℃での動粘度が１０，０００〜２００，０００ｍｍ2／Ｓの液状のポリオレフィン化合物を含む。この範囲であると、ブランケットの膨潤を抑制でき、高い光沢を得ることができる。前記液状ポリオレフィン化合物は、１種単独で用いてもよいし、２種以上を組み合わせてもよい。
【００６４】
前記液状のポリオレフィン化合物の含有量は、耐摩擦性、光沢の観点から、インキの全質量に対して、０．１〜３質量％であることが好ましく、０．３〜２．５質量％がより好ましく、０．５〜２質量％が更に好ましい。
【００６５】
前記液状のポリオレフィン化合物としては、特に制限はなく、公知のものを用いることができる。具体的には、液状のポリエチレン化合物、液状のポリブテン化合物、液状の水素化ポリブタジエン化合物などが挙げられる。中でも、液状のポリブテン化合物、液状の水素化ポリブタジエン化合物が好ましく、液状のポリブテン化合物がより好ましい。
【００６６】
前記液状のポリブテン化合物は、ＪＸＴＧエネルギー株式会社製の日石ポリブテンＨＶ−５０、ＨＶ−１００、ＨＶ−３００、日油株式会社製の日油ポリブテン１０Ｎ、３０Ｎ、２００Ｎなどが挙げられ、水素化ポリブタジエン化合物は、日本曹達株式会社製のＮＩＳＳＯ−ＰＢ  ＢＩ−２０００などが挙げられる。
【００６７】
（固形ワックス）
さらに、本発明の活性エネルギー線硬化型インキ組成物は、耐摩擦性の観点から、耐摩擦剤として、２５℃で固体のワックスを含むことが好ましい。
前記２５℃で固体のワックスは、１種単独で用いてもよいし、２種以上を組み合わせてもよい。
【００６８】
前記固体のワックスは、耐摩擦性の観点から、融点が８０℃以上であることが好ましい。
融点の測定方法は、以下の通りである。セイコーインスツルメンツ（株）製のＤＳＣ−２００を用いて、昇温温度１０℃／ｍｉｎ、温度範囲２５〜１５０℃、サンプル容器はカシメ密閉にて測定した。
【００６９】
前記固体のワックスは、耐摩擦性と光沢の観点から、平均粒子径が１〜２０μｍであることが好ましく、１〜１０μｍであることがより好ましく、１〜５μｍであることが特に好ましい。
平均粒子径の測定方法は、以下の通りである。島津製作所（株）製のレーザー回折粒度分布測定装置ＳＡＬＤ−２２００を用いて、粒度分布曲線において積算値が５０％にあたる粒径を測定した。
【００７０】
前記固体のワックスの含有量は、耐摩擦性、光沢、パイリングのバランスの観点から、インキの全質量に対して、０．５〜５質量％であることが好ましく、０．５〜４質量％であることがより好ましい。
【００７１】
前記固体のワックスは、特に制限はなく、公知のものを用いることができる。具体的には、天然ワックスとして、パラフィンワックス、マイクロクリスタリンワックス、モンタンワックス、カルナバワックス、キャンデリラワックス、ライスワックス、木蝋などが挙げられる。また、合成ワックスとして、ポリエチレンワックス、ポリプロピレンワックス、フッシャー・トロプッシュワックス、ポリテトラフルオロエチレンワックス、アマイドワックスなどが挙げられる。
【００７２】
［脂肪酸エステル化合物］
さらに、本発明の活性エネルギー線硬化型インキ組成物は、光沢の観点から、脂肪酸エステル化合物を含むことが好ましい。
前記脂肪酸エステル化合物は、１種単独で用いてもよいし、２種以上を組み合わせてもよい。
【００７３】
前記脂肪酸エステル化合物の含有量は、光沢、硬化性の観点から、インキの全質量に対して０．５〜５質量％であることが好ましい。含有量が、上記の下限値以上であると、硬化塗膜の光沢が優れたものとなる。また、含有量が、上記の上限値以下であると、硬化性が優れたものになる。より好ましい脂肪酸エステル化合物の含有量は、インキの全質量に対して１〜５質量％であり、１〜４質量％であることが特に好ましい。
【００７４】
前記脂肪酸エステル化合物は、特に制限はなく、公知のものを用いることができる。具体的には、多価アルコールと脂肪酸のエステル化合物であり、多価アルコールとしては、グリセリン、トリメチロールエタン、トリメチロールプロパン、ペンタエリスリトール、ジペンタエリスリトール等が挙げられ、脂肪酸としては、アマニ油脂肪酸、桐油脂肪酸、ひまし油脂肪酸、大豆油脂肪酸、トール油脂肪酸、ヌカ油脂肪酸、パーム油脂肪酸、脱水ひまし油脂肪酸、カプリン酸、ウンデカン酸、ラウリン酸、ミリスチン酸、パルミチン酸、ステアリン酸、イソステアリン酸、オレイン酸、リノール酸、リノレン酸等が挙げられる。中でも、水酸基を３個有し、かつ水酸基価が２５ｍｇＫＯＨ／ｇ以下の多価アルコールと、炭素数が８〜２０の１価のカルボン酸とからなる脂肪酸エステル化合物が好ましい。
【００７５】
［その他成分］
本発明の活性エネルギー線硬化型インキ組成物は、必要に応じて上記成分以外に、不活性樹脂、増感剤、重合禁止剤、表面張力調整剤、消泡剤、紫外線吸収剤、酸化防止剤などを含有することができる。
【００７６】
（不活性樹脂）
本発明の活性エネルギー線硬化型インキ組成物は、不活性樹脂を含んでもよい。不活性樹脂を含むことで、硬化時に生じる塗膜の硬化収縮を緩和し、基材のカールを抑制し、さらに、基材への密着性が向上する。本発明において、「不活性樹脂」とは、反応性基を有しない、重量平均分子量が１０，０００以上である化合物を意味する。
【００７７】
前記不活性樹脂の重量平均分子量は、１０，０００〜１００，０００であることが好ましい。より好ましくは、１０，０００〜７０,０００である。
【００７８】
前記不活性樹脂は、１種単独で用いてもよく、２種以上を組み合わせて用いてもよい。また、不活性樹脂の含有量は、インキ組成物の全質量に対して、５〜１５質量％であることが好ましい。
【００７９】
前記不活性樹脂として、具体的に、ポリ塩化ビニル、（メタ）アクリル樹脂、スチレン（メタ）アクリル樹脂、エポキシ樹脂、ポリエステル樹脂、ポリウレタン樹脂、セルロース誘導体（例えば、エチルセルロース、酢酸セルロース、ニトロセルロース）、塩化ビニル−酢酸ビニル共重合体、ポリアミド樹脂、ポリビニルアセタール樹脂、ジアリルフタレート樹脂、アルキッド樹脂、ロジン変性アルキッド樹脂、石油樹脂、尿素樹脂、ブタジエン−アクリルニトリル共重合体のような合成ゴムなどが挙げられる。中でも、分散性の観点から、ジアリルフタレート樹脂、ポリエステル樹脂がより好ましい。
【００８０】
（増感剤）
本発明の活性エネルギー線硬化型インキ組成物は、増感剤を含んでもよい。増感剤を含むことで、硬化性を一層向上することができる。増感剤としては、具体的に、トリエタノールアミン、メチルジエタノールアミン、トリイソプロパノールアミン、脂肪族アミン、２−ジメチルアミノ安息香酸エチル、４−ジメチルアミノ安息香酸エチル、４−ジメチルアミノ安息香酸イソアミル、ジブチルエタノールアミンなどが挙げられる。
【００８１】
（重合禁止剤）
本発明の活性エネルギー線硬化型インキ組成物は、重合禁止剤を含んでもよい。重合禁止剤としては、具体的には、４−メトキシフェノール、ハイドロキノン、メチルハイドロキノン、ｔ−ブチルハイドロキノン、２，６−ジ−ｔ−ブチル−４−メチルフェノール、フェノチアジン、Ｎ−ニトロソフェニルヒドロキシルアミンのアルミニウム塩などが挙げられる。
【００８２】
重合禁止剤の含有量は、硬化性を維持しつつ、インキ組成物の安定性を高める観点から、インキ組成物の全質量に対して、０．０１〜２質量％であることが好ましい。
【００８３】
なお、本発明において、活性エネルギー線硬化型インキ組成物は、水を実質的に含有しないことが好ましい。実質的に含有しないとは、インキ組成物の全質量に対して、３質量％以下である。
【００８４】
（体質顔料）
本発明の活性エネルギー線硬化型インキ組成物は、体質顔料を含んでもよい。体質顔料としては、クレー、タルク、硫酸バリウム、炭酸カルシウム、重質炭酸カルシウム、炭酸バリウム、炭酸マグネシウム、シリカ、ベントナイト等が挙げられる。
【００８５】
＜印刷物＞
本発明の印刷物は、基材に活性エネルギー線硬化型インキ組成物を印刷し、活性エネルギー線で硬化させることによって得られる。
【００８６】
本発明の基材は、特に制限がなく、公知のものを用いることができる。具体的には、アート紙、コート紙、キャスト紙などの塗工紙や上質紙、中質紙、新聞用紙などの非塗工紙、ユポ紙などの合成紙、ＰＥＴ（ポリエチレンテレフタレート）、ＰＰ（ポリプロピレン）、ＯＰＰ（２軸延伸ポリプロピレン）のようなプラスチックフィルムなどが挙げられる。
【００８７】
本発明において、活性エネルギー線硬化型インキ組成物を印刷する方法は、特に制限がなく、公知の方法を用いることができる。具体的には、ロールコーター、ロッドコーター、ブレード、ワイヤーバー、ドクターナイフ、スピンコーター、スクリーンコーター、グラビアコーター、オフセットグラビアコーター、フレキソコーターなどが挙げられる。
また、印刷時に必要に応じて、加熱をおこなってもよい。
【００８８】
本発明において、活性エネルギー線硬化型インキ組成物を硬化する方法は、特に制限はなく、公知の方法を用いることができる。例えば、α線、γ線、電子線、Ｘ線、紫外線、可視光又は赤外光などを照射することで硬化することができる。中でも、紫外線、電子線が好ましく、より好ましくは紫外線である。紫外線のピーク波長は、２００〜６００ｎｍであることが好ましく、より好ましくは３５０〜４２０ｎｍである。
【００８９】
活性エネルギー線源としては、特に制限はなく、公知のものを用いることができる。具体的には、水銀ランプ、キセノンランプ、メタルハイドライドランプ、紫外線発光ダイオード（ＵＶ−ＬＥＤ）、紫外線レーザーダイオード（ＵＶ−ＬＤ）等のＬＥＤ（発光ダイオード）やガス・固体レーザーなどが挙げられる。
【実施例】
【００９０】
以下に実施例及び比較例を示し、本発明を具体的に説明する。ただし、本発明は、以下の実施例により何ら限定されるものではない。なお、実施例及び比較例中、「部」及び「％」は、それぞれ「質量部」及び「質量％」を表す。
【００９１】
＜不活性樹脂ワニスの作製＞
重量平均分子量５０，０００のジアリルフタレート樹脂（ダイソー株式会社製  ダイソーダップＡ）３０部を、ジトリメチロールプロパンテトラアクリレート７０部に溶解させて昇温加熱混合（８０℃）し、樹脂ワニスＡを作成した。
【００９２】
重量平均分子量５０，０００のジアリルフタレート樹脂（ダイソー株式会社製  ダイソーダップＡ）３０部を、ジペンタエリスリトールヘキサアクリレート７０部に溶解させて昇温加熱混合（８０℃）し、樹脂ワニスＢを作成した。
【００９３】
＜活性エネルギー線硬化型インキ組成物の作成方法＞
実施例１
カーボンブラックを１５部、ＥＯ（３）変性トリメトロールプロパントリアクリレートを９．７部、ジメチロールプロパンテトラアクリレートを１．７部、ジペンタエリスリトールヘキサアクリレートを３０部、Ｏｍｎｉｒａｄ３６９を２部、Ｏｍｎｉｒａｄ９０７を２部、ＯｍｎｉｒａｄＤＥＴＸを２部、ＯｍｎｉｒａｄＥＭＫを２部、日石ポリブテンＨＶ−１００を１部、タルクを１部、重合禁止剤を０．３部、及び、樹脂ワニスＡを３３．３部混合し、バタフライミキサーを用いて攪拌混合した後、３本ロールにて最大粒径が７．５μｍ以下になるように分散してインキを作成した。
【００９４】
実施例２〜２２比較例１〜５
表１に記載した原料と量を変更した以外は、実施例１と同様の方法で実施例２〜２２、比較例１〜５を得た。なお、空欄は配合していないことを表す。
【００９５】
【表１】
0006676870.tif 000002
【００９６】
【表１】
0006676870.tif 000003
【００９７】
表１中、表記の説明は以下の通りである。
［着色剤］
・カーボンブラック：三菱化学株式会社製、カーボンブラックＭＡ１１
［重合開始剤］
・Ｏｍｎｉｒａｄ３６９：ｉＧＭ  ＲＥＳＩＮＳ社製、
・Ｏｍｎｉｒａｄ９０７：ｉＧＭ  ＲＥＳＩＮＳ社製、
・ＯｍｎｉｒａｄＤＥＴＸ：ｉＧＭ  ＲＥＳＩＮＳ社製、２，４−ジメチルチオキサントン
・ＯｍｎｉｒａｄＥＭＫ：ｉＧＭ  ＲＥＳＩＮＳ社製、４，４’−ビス（ジエチルアミノ）ベンゾフェノン
［耐摩擦剤］
（液状のポリオレフィン化合物）
・日石ポリブテンＨＶ−３５：ＪＸＴＧエネルギー株式会社製、液状のポリブテン化合物  ２５℃での動粘度が９，０００ｍｍ2／Ｓ
・日石ポリブテンＨＶ−５０：ＪＸＴＧエネルギー株式会社製、液状のポリブテン化合物  ２５℃での動粘度が１６，０００ｍｍ2／Ｓ
・日石ポリブテンＨＶ−１００：ＪＸＴＧエネルギー株式会社製、液状のポリブテン化合物  ２５℃での動粘度が４０，０００ｍｍ2／Ｓ
・日石ポリブテンＨＶ−３００：ＪＸＴＧエネルギー株式会社製、液状のポリブテン化合物  ２５℃での動粘度が１５０，０００ｍｍ2／Ｓ
・日石ポリブテンＨＶ−１９００：ＪＸＴＧエネルギー株式会社製、液状のポリブテン化合物  ２５℃での動粘度が５００，０００ｍｍ2／Ｓ
・ＮＩＳＳＯ−ＰＢ  ＢＩ−２０００：日本曹達株式会社製、液状の水素化ポリブタジエン化合物  ２５℃での動粘度が５０，０００ｍｍ2／Ｓ
（固形のワックス）
・テフロン（登録商標）変性ポリエチレンワックス  ポリテトラフルオロエチレンワックス、シャムロック社製「フルオロスリップ５１１」、融点：１２６℃）
（シリコン系化合物）
・ＫＰ１０１：信越化学社製  ポリエーテル変性ジメチルポリシロキサン、有効成分１００質量％
［その他成分］
（体質顔料）
・タルク：ハイフィラー５０００ＰＪ（松村産業株式会社製）
（重合禁止剤）
・Ｎ−ニトロソフェニルヒドロキシルアミンアルミニウム
【００９８】
得られたインキ組成物を、以下の方法により性能評価を行った。結果を表２に示す。
［試験サンプルの作成方法］
得られたインキ組成物を、ＲＩテスター（テスター産業株式会社製）を用いて、基材である特菱アート紙に０．２５ｍｌの盛り量でベタ画像を印刷した。その後、コンベア速度６０ｍ／分、ＬＥＤランプ（エアーモーションシステム株式会社製「ＸＰ−９」、照射距離１０ｍｍ、出力７０％の条件）でインキ組成物を硬化させ、試験サンプルを作成した。なお、ＲＩテスターとは、紙やフィルムにインキを印刷する試験機であり、インキの転移量や印圧を調整することができる。
【００９９】
［耐摩擦性］
上記方法で作成した試験片を用い、テスター産業（株）製の学振型摩擦堅牢度試験機（荷重５００ｇ２００回、対紙：上質紙）にて耐摩擦性試験を行い、インキ組成物を展色した面に生じた傷について評価した。３以上で実用上問題ないレベルであると評価する。
５：全く傷付きがない
４：傷の面積が１０％未満である
３：傷の面積が１０％以上３０％未満である
２：傷の面積が３０％以上５０％未満である
１：傷の面積が５０％以上である
【０１００】
［光沢］
上記方法で作成した試験片を用いて、村上色彩研究所製の光沢計ＧＭ６２Ｄにて、インキ組成物を展色した面の６０°反射角での光沢値（ＪＩＳ  Ｚ  ８７４１に準拠）を測定。３以上で実用上問題ないレベルであると評価する。
５：光沢値が７０°以上である
４：光沢値が６５°以上７０°未満である
３：光沢値が６０°以上６５°未満である
２：光沢値が５５°以上６０°未満である
１：光沢値が５５°未満である
【０１０１】
［後加工適性］
上記方法で作成した試験片に、中井工業（株）製の熱転写箔ＡＭ−１０６の接着面を重ね合せ、テスター産業（株）製のヒートシールテスターＴＰ−７０１Ｓにて１２０℃で熱転写し、転写した面積の評価を行った。３以上で実用上問題ないレベルであると評価する。
５：転写面積が１００％である
４：転写面積が９０％以上１００％未満である
３：転写面積が８０％以上９０％未満である
２：転写面積が５０％以上８０％未満である
１：転写面積が５０％未満である
【０１０２】
［ブランケットの膨潤］
印刷用ブランケットを５ｃｍ四方に裁断し、その中央部分の厚みをデジタルノギスで測定した。次に、表１及び表２の各インキ約２．５ｇをできるだけ中央に乗せて、２５℃で７２時間放置した。その後、洗浄溶剤を用いずにインキを拭き取り、再び上記のデジタルノギスで中央部分の厚みを測定した。インキを乗せる前後の差を厚み変化量とした。ここで、印刷用ブランケットは株式会社金陽社製「ＭＣ１３００Ｗ」を、デジタルノギスは株式会社ミツトヨ製「デジマチック標準外側マイクロメーターＭＤＣ−２５ＭＪ」を用いた。３以上で実用上問題ないレベルであると評価する。
５：厚み変化量が５μｍ未満である
４：厚み変化量が５μｍ以上１０μｍ未満である
３：厚み変化量が１０μｍ以上１５μｍ未満である
２：厚み変化量が１５μｍ以上２０μｍ未満である
１：厚み変化量が２０μｍ以上である
【０１０３】
［ブランケットのパイリング］
着肉性評価試験は、ＵＶ枚葉オフセット印刷機にて、一般的な絵柄、濃度にて以下の印刷条件にて実施し、２万部印刷後の印刷機のブランケット上のインキ付着量について、目視にて４段階評価の相対評価を実施した。２以上で実用上問題ないレベルであると評価する。
４：ブランケット非画線部に印刷インキ組成物が確認されない
３：ブランケット非画線部に印刷インキ組成物がわずかに確認される
２：ブランケット非画線部に印刷インキ組成物が確認され、やや色がついて見える
１：ブランケット非画線部に印刷インキ組成物が堆積している
（印刷条件）
印刷機  ：ＬＩＴＨＲＯＮＥ２６  （小森コーポレーション社製）
用紙    ：ミラーコート・プラチナ（１２７．９ｇ／ｍ2）  （王子製紙社製）
湿し水  ：水道水／ＰＲＥＳＳＭＡＸ  Ｗ−Ｐ１（ＦＦＧＳ社製）を、９８／２の質量比率で混合したもの
ランプ  ：メタルハライドランプ（アイグラフィックス社製、出力１２０Ｗ/ｃｍ、３灯使用）
印刷温度：２５±１℃
印刷速度：１００００枚／時
版      ：ＸＰ−Ｆ（ＦＦＧＳ社製）
【０１０４】
以上より、本願発明の活性エネルギー線硬化型インキ組成物が、優れた耐摩擦性、光沢を有し、印刷機のブランケットの膨潤を抑制することで優れた印刷適性を有し、かつ後加工適性にも優れたことがわかった。
【要約】
【課題】本発明の課題は、化塗膜が優れた耐摩擦性、光沢を有する活性エネルギー線硬化型インキ組成物であって、印刷機のブランケットの膨潤を抑制することで優れた印刷適性を有し、かつ、後加工適性にも優れた活性エネルギー線硬化型インキ組成物、並びに、これを用いた印刷物を提供することである。
【解決手段】着色剤、重合性化合物、光重合開始剤、及び、耐摩擦剤を含む活性エネルギー線硬化型インキ組成物であって、
前記耐摩擦剤が、２５℃での動粘度が１０，０００〜２００，０００ｍｍ2／Ｓの液状ポリオレフィン化合物を含む、活性エネルギー線硬化型インキ組成物。
【選択図】なし